(57)【特許請求の範囲】
【請求項１】
総繊度が８０デシテックス以下、単糸繊度が１．４デシテックス以下の合成繊維仮撚加工糸から編成された編地であり、該編地の片面が乾式コーティングにより樹脂でコートされており、コート編地目付けが９０ｇ／ｍ２以下であって、樹脂コート量／対編地（％）が２８．１％以下、通気性が０．２〜１．２ｃｍ３／ｃｍ２・ｓｅｃであることを特徴とする中綿入り用品用ストレッチコート編地。
【請求項２】
編地が編み機ゲージ３２以上で編成されている請求項１記載の中綿入り用品用ストレッチコート編地。
【請求項３】
合成繊維仮撚加工糸が総繊度４５デシテックス以下のナイロン仮撚加工糸であり、下記イ、ロの糸物性を同時に満足する請求項１または２に記載の中綿入り用品用ストレッチコート編地。
イ：破断強力（ＤＳ）が８０ｃＮ以上、
ロ：タフネス〔ＤＴ√（ＤＥ）〕が２５以上、
ＤＴ：破断強度（ｃＮ／ｄｔｅｘ）
ＤＥ：破断伸度（％）
【請求項４】
編地の組織が丸編みインターロック組織である請求項１乃至３のいずれかに記載の中綿入り用品用ストレッチコート編地。
【請求項５】
ストレッチコート編地のタテストレッチが５％以上、且つ、ヨコストレッチが２０％以上である請求項１乃至４のいずれかに記載の中綿入り用品用ストレッチコート編地。
【請求項６】
ストレッチコート編地の樹脂コート量が編地重量に対して０．５〜２０．０％である請求項１乃至５のいずれかに記載の中綿入り用品用ストレッチコート編地。
【請求項７】
樹脂がアクリル酸系高分子成分を５０質量％以上含有している請求項１乃至６のいずれかに記載の中綿入り用品用ストレッチコート編地。
【請求項８】
ストレッチコート編地のミューレン破裂強さが４００ｋＰａ以上である請求項１乃至７のいずれかに記載の中綿入り用品用ストレッチコート編地。
【発明の詳細な説明】
【技術分野】
【０００１】
本発明は、スポーツ用衣料に好適なストレッチ性に優れた編地に関し、殊に、薄くて軽量にもかかわらず高いタフネスを保有し、ダウン使いの衣料に用いた場合にあっては、ダウンの吹き出しを防止するとともに、防風性能を兼ね備えたストレッチコート編地に関するものである。
【背景技術】
【０００２】
テキスタイル素材としての編地は３次元的なループ構造を形成しているので編地の平面的な動きを捉えて見た場合、編地は、組織の中にループの曲がりくねりを保有しており、従って、その伸縮によりストレッチ性が極めて大きいと言える。殊に、織物と比べると、通気性が大きいことが編地の典型的な特徴であると言える。ところが、衣料用の中綿、特にダウンを封入して用いる場合、ストレッチ性、通気性については問題は無いが、編地の隙間から中綿ダウンが吹き出すので、編地をそのままではダウン使い用途には適しないといった問題が生じていることは事実である。
【０００３】
一方、中綿入りジャケットの側地にストレッチ性を付与しつつ中綿ダウンの吹き出しを抑えるために編地の片面に樹脂ラミネートを施すことが知られているが、ラミネートを施した場合、通気性が全くなくなるため、衣料の生産工程で中綿の吹き込み作業に困難をきたすと共に、衣料縫製後の取り扱いにおいて、衣料をコンパクトに折りたたみづらいといった実用上の大きな問題がある（特許文献１，２）。他方、編地を形成する糸に、熱収縮ヤーンを組合せて高密度に編成した後、染色ステップで編地に収縮加工処理をして、編地を高密度化する方法があるが、この方法では編地が重くなり、且つ、ストレッチ性がほとんど出なくなるのが実情である（特許文献３，４）。この場合、編地の通気度はせいぜい１０ｃｃ／ｃｍ２／ｓｅｃで、ダウンジャケットの側地とした場合、衣料のごわつき感があり、折り畳み性がよくない上に、中綿ダウンの吹き出しは避けることが難しい。
【先行技術文献】
【特許文献】
【０００４】
【特許文献１】特開２０００−５１５５２号公報
【特許文献２】特開２０１０−１８９４１号公報
【特許文献３】特開２００４−２５６９５４号公報
【特許文献４】特開２００７−２１７８３４号公報
【発明の概要】
【発明が解決しようとする課題】
【０００５】
本発明は、前記した如く編地を衣料用素材として用いる従来技術では達し得ない多くの問題点の解決に取り組み、薄くて軽量にもかかわらず、強さとストレッチ性のいずれをも兼ね備えた、防風性や羽毛の吹き出し抑制機能に優れた低通気度の衣料用ストレッチ編地を提供することを目的とする。
【課題を解決するための手段】
【０００６】
本発明者等は、上記課題を解決するために次のような検討を重ねた。すなわち、編地をラミネート加工すると通気性が遮断されるとともに、編地本来の特性であるストレッチ性が大きく低下する。これに加えて、ラミネート用フィルムと接着剤の影響で編地自体が重くなってしまう。一方編地にコーティングをして、薄くて軽い編地を提供しようとすれば、コーティング樹脂が編目を通して裏抜けしてしまうといった問題が生じる。或いは薄い編地に直接コートした場合にあっては、編地自体の強度が大きく低下するといった問題が生じていた。かかる問題点を鋭意検討した結果、特定の細繊度高強力高伸度繊維を用いて、ハイゲージ編み機で高密度に編成した編地に、薄い樹脂コート加工を加えることによって各種の課題が解決され、本発明を完成するに至った。
【０００７】
上記課題を解決するに至った本発明は、以下の構成からなる。
【０００８】
本発明の要旨は、総繊度が８０デシテックス以下、単糸繊度が１．４デシテックス以下の合成繊維マルチフィラメントから編成された編地であり、該編地の片面が樹脂でコートされており、コートされた編地の目付けが１１５ｇ／ｍ２以下であるストレッチコート編地であり、編地が編み機ゲージ３２以上で編成されていることが望ましい。
【０００９】
編地を構成する合成繊維マルチフィラメントが総繊度４５デシテックス（以下ｄｔｅｘと表す場合もある）以下のナイロン仮撚加工糸であることが好ましく、下記イ、ロの糸物性を同時に満足するストレッチコート編地であることが好ましい。
イ：破断強力（ＤＳ）が８０ｃＮ以上、
ロ：タフネス〔ＤＴ√（ＤＥ）〕が２５以上、
ＤＴ：破断強度（ｃＮ／ｄｔｅｘ）
ＤＥ：破断伸度（％）
【００１０】
編地の組織が丸編みインターロック組織であることが望ましく、ストレッチコート編地のタテストレッチが５％以上、且つ、ヨコストレッチが２０％以上であることが好ましい。
【００１１】
ストレッチコート編地の樹脂コート量が編地重量に対して０．５〜２０．０％以下であることが好ましく、樹脂がアクリル酸系高分子成分を５０質量％以上含有していることが望ましい。
【００１２】
ストレッチコート編地のミューレン破裂強さが４００ｋＰａ以上であるストレッチコート編地であることが望ましい。
【発明の効果】
【００１３】
本発明の編地はスポーツ用衣料に必要な薄さや軽さ、更に、ストレッチ性に優れているのみならず、防風性が必要なスポーツ用編地に最適に用いることができ、例えば、ダウン使用ジャケットの側地に適用する場合にあっては、ダウン(羽毛)の吹き出しがないため、従来知られている編地では到底達成し難い用途分野においても新感覚ダウンジャケットとして好適に用いることができる。
【図面の簡単な説明】
【００１４】
【図１】図１は、本発明の実施例１で得られたコート編地の断面を走査型電子顕微鏡を用いて１００倍の倍率で撮影をした写真である。写真は下側が編地で上側がコート層を示す。
【発明を実施するための形態】
【００１５】
以下、本発明の実施の形態について詳細に説明する。
本発明の編地は、合成繊維マルチフィラメントを用いた編地で構成されており、例えば、紡績糸を用いた場合では、これほどの軽量且つソフトな表面風合いが現れないといったすばらしい品位と審美性を示すものである。
【００１６】
本発明に用いる合成繊維マルチフィラメントは、総繊度が８０デシテックス以下であり、編地自体の強度と目的とするストレッチコート編地の薄くて軽量化するためのバランスを保つためには、１０〜７０デシテックスの範囲が好適であり、好ましくは、１５〜４５デシテックス、特に２０〜３５デシテックスとするのが良い。ここで、総繊度が８０デシテックスを超える場合にあっては、従来品に勝る軽量化を達成することが出来なくなるので好ましくない。一方、総繊度が１０デシテックス未満になると編地のカバーファクターが小さくなり、編地の片面にコートする樹脂が裏抜けしてしまう恐れがあり、編地の破裂強度及び引裂き強度が弱くなり、実用上問題が出てくるので好ましくない。
【００１７】
ここに言うマルチフィラメントの総繊度とは、次のような状態を含む。すなわち、編地の編成時に複数本の糸を引き揃えて編み機に仕掛ける場合にあっては、その引き揃えられた糸の総繊度のことを言う。また、あらかじめ引き揃えてインターレースや合撚された糸の場合もその合撚した糸の総繊度を言う。
【００１８】
本発明の編地を構成するマルチフィラメントの単糸繊度は目的とする編地の風合いを柔らかく仕上げるために、１．４デシテックス以下にすることが必要である。１．４デシテックスを超えると編地の風合いが硬くなる。また、０．２デシテックス以下であると編地表面の耐久性が弱くなり、スナッグやピリングが発生しやすくなる傾向にある。編地のピリング発生を抑制することと風合いを柔らかくすることとのバランスをうまくとることが重要であり、好ましくは０．５〜１．２デシテックスとするのが良い。特に０．３  〜１．１デシテックスとするのが良い。
【００１９】
本発明の編地を構成する合成繊維フィラメント単糸の横断面形状は特に限定するものではないが、例えば丸型、多角型、多葉型、中空型、十字型、扁平型の他、特殊異型断面等、いかなる形状も適用が可能であり、異なる断面の集合体であっても良い。またその異形度や中空率は特に限定するものではないが、特別な光沢感をあたえる場合を除いては、丸断面が好ましい。特に偏平断面であれば通気度を下げることができるので好適に使用される。また、繊維軸方向に太細斑を有する所謂シックアンドシン糸であってもよい。また、本発明の編地を構成する合成繊維マルチフィラメントは、吸湿性物質、酸化防止剤、つや消し剤、紫外線吸収剤、抗菌剤等を単独又は、複合して添加しても良い。また、繊維の強伸度特性以外の特性、例えば沸水収縮率、熱応力、複屈折率、太さ斑等について、特に限定されない。繊維は仮撚加工等の捲縮加工が施されていてもよく、収縮率の異なる、或いは断面形状の異なるフィラメントとの混繊糸、複合糸であっても良い。
【００２０】
本発明において用いられる合成繊維マルチフィラメントは、曳糸性を有する重合体を溶融紡糸、湿式紡糸、乾式紡糸、その他公知の紡糸方法を用いて製造される。例えば、ポリアミド、ポリエステル、ポリオレフィン、ポリアクリロニトリル等の重合体が挙げられる。特に、熱可塑性を有する重合体であることが好ましい。また、この合成繊維マルチフィラメントに仮撚捲縮加工を施すことは目的達成を助成する上でより望ましい。本発明では合成繊維マルチフィラメントとして、好ましくはポリアミド系繊維あるいはポリエステル系繊維が用いられる。特に好適には、高強力ポリアミドマルチフィラメントが好ましい。
【００２１】
本発明に言うポリアミド系繊維は、アミド結合を有する合成重合体であって、高強力、高タフネス、耐磨耗性、寸法安定性に優れた繊維を選択して使うのが好ましい。ポリアミド繊維使いの場合にあっては、ダウンウェア用の側地に最適であり、コンパクトで柔らかく、且つ、軽い編地を提供することができる。更に、軽さや高い引裂き強度を充足させることができ、コストの観点からもナイロンマルチフィラメント、特にナイロン６やナイロン６６のマルチフィラメントが好適に用いられる。この場合、用途として、寝袋、テント類、パラグライダー、パラシュート等の資材用途あるいはスキー・スノーボードウェア、アウトドアウェアなどのスポーツ衣料用途に好適である。
【００２２】
本発明に用いられるポリアミドマルチフィラメントは好適には、相対粘度が２．５以上であることが好ましく、更に好ましくは３．０以上、特に３．５以上のポリアミドレジンを用いて製糸される。その結果として、４．５ｃＮ／ｄｔｅｘ以上の破断強度を有するにも係らず、破断伸度が３５〜５０％と大きくなる。相対粘度が２．５未満になると、高強度高伸度タイプのマルチフィラメントが得難くなるので好ましくない。更に、破断強度は好ましくは５．０ｃＮ／ｄｔｅｘ以上、特に５．５ｃＮ／ｄｔｅｘ以上であるものが良い。一方、相対粘度があまりにも高過ぎると製糸操業性を害する場合が出てくるので、相対粘度は５．０以下とするのが好ましい。他方、破断強度があまりにも大き過ぎると、反面、破断伸度が低くなり過ぎたり、風合いが硬くなる傾向がでてくるので、破断強度は１０ｃＮ／ｄｔｅｘ以下であることが好ましい。
【００２３】
ポリアミドマルチフィラメントの製糸方法については特に限定はないが、スピンドロー方式による紡糸延伸連続装置、又は紡糸装置と延伸装置を用いて２工程で行うことによって製造可能であり、スピンドロー方式の場合、紡糸引き取りゴデットローラ周速は１５００〜４０００ｍ／分が好ましく、更に好ましくは２０００〜３０００ｍ／分の範囲で紡糸され、引き続き延伸され、４．５ｃＮ／ｄｔｅｘ以上の破断強度と３５〜５０％の破断伸度に調節されることが好ましい。
【００２４】
ポリアミドマルチフィラメントを製糸するにあたり、用いるポリアミド樹脂としては、ポリアミドを主体とする共重合体や混合物であってもよい。吸湿性を改善するために吸湿性モノマーを共重合しても良い。またマルチフィラメント製糸段階において、吸湿性樹脂を芯部に閉じこめた芯鞘型複合ポリアミドマルチフィラメントとしても良い。
【００２５】
一方、本発明の編地に用いられる合成繊維マルチフィラメントとしては、ポリエステル系繊維を用いても良い。ポリエステル系繊維としては、全構成単位の少なくとも８０％以上がエチレンテレフタレ−トであるポリエステルであり、特にテレフタル酸又はその機能的誘導体とエチレングリコ−ル又はエチレンオキサイドとから製造されたポリエチレンテレフタレ−トを主な対象とするが、酸成分としてテレフタル酸又はその機能的誘導体のほかに２０モル％未満、好ましくは１０モル％未満のイソフタル酸、アジピン酸、セパチン酸、アゼライン酸、ナフタ−ル酸、Ｐ−オキシ安息香酸、２．５−ジメチルテレフタル酸、ビス（Ｐ−カルボキシフエノキシ）エタン、２．６−ナフタレンジカルボン酸、３．５−ジ（カルボメトキシ）ベンゼンスルホン酸塩又はそれらの機能的誘導体を加えるか、もしくはグリコ−ル成分として、エチレングリコ−ルのほかにジエチレングリコ−ル、プロピレングリコ−ル、１．４−ブタンジオ−ル、１．４−ピロキシメチルシクロヘキサン等の２価アルコ−ルを加えた共重合体であってもよい。また例えば難燃性を付与するために芳香族ポリホスホネ−トを加えた共重合体であってもよい。更にこれらの重合体に酸化防止剤、艶消剤、着色剤、染色性向上剤、難燃性向上剤、制電剤等を添加しても差支えない。
また、このポリエステル単繊維の断面形状は、通常の丸断面の他、多角断面、多葉断面、偏平断面、中空断面、その他特殊異形断面など、いかなる形状をとっても良い。
【００２６】
本発明において、編地は、特に、３２ゲージ以上のハイゲージ編機で編成することで、目的の編地の諸物性が向上する。すなわち、３２ゲージ未満のゲージで編みたてた場合にあっては、編地のカバーファクターが小さくなって、編地を構成するフィラメント間の隙間が大きくなり、片面層への樹脂コーティングの形成が出来なくなる。いわゆる、直接コーティングする接面と反対側の面に樹脂が抜けしてしまう。  ここで、３２ゲージ以上の編機で編成されたものは、このような樹脂の裏抜けの問題がなくなる。このような理由から、特に望ましくは３６ゲージ以上のハイゲージ編機で編成する事が好ましい。
【００２７】
本発明の編地の厚みは０．５ｍｍ以下とするのが好ましい。ここで、厚みが０．５ｍｍを超える場合にあっては、編地が硬い風合いを示し、ストレッチ性も低下する。好ましくは０．４０ｍｍ以下、特に０．３５ｍｍ以下とするのが良い。ただし、０．２０ｍｍ以下になると編地の厚みがあまりにも薄くなりコート面と反対の面への樹脂抜けが起こるので好ましくない。
【００２８】
本発明のコートされた編地の目付は１１５ｇ／ｍ２以下、好ましくは１００ｇ／ｍ２以下、特に９０ｇ／ｍ２以下にする必要がある。ここで１１５ｇ／ｍ２を超えると目的とする軽量化が達成出来ず、硬い風合いを示、ストレッチ性も低下するので好ましくない。
【００２９】
本発明の編地を構成している合成繊維マルチフィラメントの繊度は４５デシテック以下、好ましくは３３デシテックスとするのが好ましい。特に合成繊維マルチフィラメントがナイロン繊維を選択し、仮撚加工された捲縮フィラメントを用いる場合は、特に好ましい。更に、本発明に用いられる合成繊維マルチフィラメントは仮撚加工糸にすることが好ましい。仮撚加工糸はウーリー加工糸とも言うが、フィラメントを連続的に熱を加えながら撚りをかけ、そのまま連続的に反対方向に撚りを戻して糸の嵩を高くする方法で有る。仮撚加工を施す事により、糸の膨らみが大きくなり、フィラメント同士に空間が出来、結果、風合いがソフトになり、ストレッチ性も向上する。
【００３０】
以下に仮撚り加工糸について述べる。マルチフィラメントの仮撚加工についてはマグネットスピンドル（ピン）仮撚、多軸外接型（フリクションディスク）摩擦仮撚、ベルトニップ摩擦仮撚など公知の仮撚方法が採用出来る。生産性や操業安定性、品位面等々を考慮すると多軸外接型（フリクションディスク）摩擦仮撚が好ましい。多軸外接型（フリクションディスク）摩擦仮撚具はガイドディスク／施撚ディスク／ガイドディスクの構成でD／Ｙ比（ディスク周速と糸速との比）やディスク軸間距離、施撚域への糸条過供給率（若しくは延伸倍率）、ヒーター温度などの諸条件を適宜調整することが可能である。勿論、マグネットスピンドル（ピン）仮撚では施撚域への糸条過供給率（若しくは延伸倍率）、ヒーター温度、スピンドル（ピン、スピナー）回転数などの条件の適宜設定が可能であり、ベルトニップ摩擦仮撚に関しても施撚域への糸条過供給率（若しくは延伸倍率）、ヒーター温度、施撚ベルトの角度、ベルトニップ圧などの条件設定が可能である。多軸外接型（フリクションディスク）摩擦仮撚の場合は、施撚ディスクの材質としてポリウレタン系や金属表面にセラミックスコーティング処理を施したセラミックス系など公知のものを使用することが出来るが、施撚時の摩擦特性や糸条の損傷等々を考慮するとポリウレタン系材質のものがより好適である。施撚ディスクの厚さ、直径、ディスクの隙間などのディスク寸法やディスク構成枚数は施撚時の糸条把持性に大きく作用する為、適宜選定・調整が可能である。
【００３１】
仮撚工程では延伸糸（ｄｒａｗｎ ｙａｒｎ）を供給原糸として用いる他、未延伸糸（ＵＤＹ；ｕｎｄｒａｗｎ ｙａｒｎ）、部分配向糸（ＰＯＹ；ｐａｒｔｉａｌｌｙ ｏｒｉｅｎｔｅｄ ｙａｒｎ）を供給原糸として用い延伸と仮撚を同時に行う延伸仮撚（ｄｒａｗ−ｔｅｘｔｕｒｉｎｇ）の何れでもよいが、得られる仮撚加工糸の捲縮特性や湿熱トルク等を考慮すると延伸糸（ｄｒａｗｎ ｙａｒｎ）を供給原糸として使用する方法がより好ましい。また仮撚加工糸をパッケージに巻き取る際、インターレースなど圧力空気交絡処理を施したり、アフターオイリングを施して収束性を向上させておくと次工程以降の取扱性がよくなり好ましく採用される。
【００３２】
仮撚熱固定の方法としては第１ヒーターのみ加熱して仮撚熱固定する方法（１ヒーター仮撚）と第１ヒーター及び第２ヒーターの双方を加熱して仮撚熱固定する方法（２ヒーター仮撚）の何れをも採用可能であるが捲縮伸長率（ＣＣ）、湿熱トルク（ＴＱ２）を向上させてソフトな触感、モアレ現象の防止を図るには上記の１ヒーター仮撚を採用することが更に好ましい。また仮撚糸を巻き取る際には必要に応じて、帯電防止や収束性向上の為に適当量オイリングすることも可能である。
【００３３】
本発明の編地を構成する合成繊維マルチフィラメントがナイロンマルチフィラメント仮撚加工糸の場合にあっては、下記イ、ロの糸物性を満たしていることが好ましい。
イ：破断強力（ＤＳ）が８０ｃＮ以上、
ロ：タフネス〔ＤＴ√（ＤＥ）〕が２５以上、
ＤＴ：破断強度（ｃＮ／ｄｔｅｘ）
ＤＥ：破断伸度（％）
【００３４】
本発明のストレッチ編地の優れた破裂強さ、引裂き強さを出すためには、ナイロンマルチフィラメント仮撚加工糸の破断強力（ＤＳ）が８０ｃＮ以上、タフネス〔ＤＴ√（ＤＥ）〕が２５以上とすることが好ましい。破断強さが８０ｃＮ未満および／またはタフネスが２５未満になると、結果として、ストレッチ編地のミューレン破裂強度が低下してくるので好ましくない。具体的には編地を構成するナイロンマルチフィラメント仮撚加工糸の破断強さが８０ｃＮ以上かつタフネスが２５以上であると編地のミューレン破裂強さがを４００Ｋｐａ以上に実現する事ができる。ミューレン破裂強を４００Ｋｐａ以上にすることにより、衣服とした場合安心して使用する事が出来る。ミューレン破裂強度が４００Ｋｐａ未満になると衣服とした場合、実用上、耐久性に劣りが生じてくるので好ましくない。従って、好ましくは、ナイロンマルチフィラメント仮撚り加工糸の破断強さは１００ｃＮ以上、タフネスは２８以上、さらに好ましくは破断強さは１２０ｃＮ以上タフネスは３０以上とするのが良い。編地の破裂強さ、引き裂き強さは単に糸の破断強さだけでなく、破断伸度に影響を受ける。
【００３５】
本発明に用いられる合成繊維マルチフィラメント仮撚加工糸の捲縮復元率は一定以上の値である事が望ましい。ここで捲縮復元率が小さくなると編地のストレッチ性、キックバック性が劣るものになってしまう。さらに大きすぎると目付が高くなってしまう。本発明のストレッチコート編地の編組織はインターロック組織とするのが好ましい。インターロック組織とは、ダブルニットの基本編組織であり、生地表面の平滑性、薄さ、ストレッチ性、高密度性を出すには好適な編組織である。
【００３６】
本発明のストレッチコート編地は、衣服着用時のつっぱり感が軽減されると言った格別の効果を得ることから、タテストレッチが５％、及び／又はヨコストレッチが２０％以上とすることが好ましい。更に好ましくは、タテストレッチが７％、及び／又はヨコストレッチが２５％以上とすることが好ましい。
【００３７】
本発明の編地は、樹脂でコートされていることが重要な要件のひとつである。ここで言う樹脂コートとは、編地の片側に均一に樹脂が塗布されている状態を言う。一旦樹脂フィルムを作成した後、編地に貼り付ける所謂、ラミネートしたものとは、形態を異にする。また樹脂槽に編地を浸漬し、編地全体に樹脂を付与した形態でもない。
【００３８】
本発明のストレッチ編地は、高分子重合体によって、コーティングされている。コーティングの方法としては、乾式法、湿式法、グラビア法、プリント法等一般的なコーティング法を用いればよいが、なかでも薄く、均一に付着させるために乾式コーティングが好適に用いられる。コーティング手法としては、リバースコーター、キスロールコーター、ナイフコーター等のコーティング設備を用いることができる。なかでもナイフコーターが好適に用いられる。
【００３９】
コート樹脂の乾燥後の付着法としては、編地重量に対して０．５〜２０．０重量％が好ましく、１〜１５重量％がより好ましく、２〜１０重量％が更に好ましい。２重量％より少ないと、ピンホールができやすく通気度が低下しやすくなる。２０．０重量％より多くなると、コーティング後の生地重量が重くなり、本発明の薄くて軽い編地になり難くなる。
【００４０】
本発明の編地は樹脂コートする前に撥水加工を施してもよい。本発明の編地は薄いのでコート処理する際に樹脂が裏抜けしやすい。ここで裏抜けを防止するために撥水加工をしておくことがより好ましい。撥水加工をすることで、裏抜けが防止されるとともに、樹脂を薄く、均一にコーティングすることが出来る。撥水剤は一般的な繊維用撥水加工剤でよく、例えば、シリコーン系撥水剤、フッ素系撥水剤、パラフィン系撥水剤が好適に用いられる。中でもフッ素系撥水剤が薄い編地に均一にコーティングするために特に好適である。撥水加工の方法はパディング法、スプレー法、プリント、コーティング、グラビア法等一般的な方法を用いることができる。
【００４１】
本発明の編地コート樹脂はアクリル酸エステル系、ウレタン系、シリコーン系、スチレン系、フッ素系、塩化ビニール系、酢酸ビニール系、ポリアミド系、クロロプレン等合成ゴム系樹脂等のいずれでも良いがアクリル酸エステル系、ウレタン系、シリコーン系樹脂が好ましく用いられる。これら樹脂の共重合体が好ましく用いられる。また、これらの樹脂をコーティング前に混合して使用しても良い。しかし、本発明者らが鋭意検討した結果、コストとコーティング被膜の接着性、耐久性、更には堅牢度の高さからアクリル酸系樹脂成分が５０％以上含有した樹脂が好適であることが判った。更に好ましくは７５％以上含有したものである。アクリル系樹脂成分としてはとしては、ポリメタクリル酸メチル、ポリメタクリル酸エチル、ポリメタクリル酸イソプロピル、ポリメタクリル酸イソブチル、ポリアクリロニトリル、ポリメタクリロニトリルなどをいい、樹脂全体に対する重量％の含有量である。コーティングには乾式コーティングと湿式コーティングがある。いずれのコーティング方法を用いてもよいが、乾式コーティングの方が塗膜を薄くすることができるメリットがあり好ましい。乾燥・製膜後のコーティング膜厚としては薄ければ薄い程良いが、３〜３０μｍとするのが好ましく、より好ましくは５〜２０μｍ、特に５〜１５μｍとするのが良い。ここで膜厚が３０μｍを超える場合にあっては、風合いが硬くなるとともに編地が重くなるので好ましくない。また、膜厚が３μを下回るとピンホール等の欠点が出てくるので好ましくない。
【００４２】
これらの基材樹脂は水系、溶剤系のいずれで構成してもよい。水系の方が作業環境や廃液等の問題を考慮すると好ましい。溶剤系で構成する溶剤としては、イソプロピルアルコール、トルエン、ジメチルホルムアミド、メチルエチルケトン、ジメチルアセトアミド、ジメチルスルホオキシド等が挙げられる。また、水系であっても水と任意に混合し得る溶剤、若しくは分離せずに適当量溶解し得る溶剤であれば水と併用し使用することも可能であり、例えばかかる溶剤としてイソプロピルアルコール、ジメチルホルムアミド等が例示される。また、各種界面活性剤や分散剤を使用し乳化分散させてもよい。構成するアクリル樹脂には無機物微粒子を含んでいても良く、風合い、防透け、熱伝導低下、その他各種機能性を付与するために加えても良い。
【実施例】
【００４３】
以下、実施例により本発明を詳細に説明するが、本発明はこれら実施例に限定されるものではない。尚、実施例における各性能評価は次の方法により行った。
【００４４】
（繊度（ｄｔｅｘ）の測定方法）
長さ１００ｍのポリアミドマルチフィラメントのカセを３つ作成し、各々の重量（ｇ）を測定し、平均値を求め、１００倍した。
【００４５】
（破断強さと破断伸度の測定方法）
インストロンジャパン(株) ４３１０型を用いて測定する。初荷重として糸条繊度(ｄｔｅｘ)に対し１／３３グラムを加え、糸長２０ｃｍ、引張速度２０ｃｍ／ｍｉｎの条件下でＳ−Ｓチャートを作成し、１試料に対しｎ＝３で測定し破断伸度および破断強度をチャートより読みとりそれぞれの平均値を求め、破断強度については、繊度（ｄｔｅｘ）で除して求める。
【００４６】
（伸縮復元率（ＣＲ）の測定方法）
張力調整装置を具備するラップリール（検尺器、枠周１．０００ｍ）を用い０．１ｃＮ／ｄｔｅｘの初荷重を掛けて、１０捲のかせ（１０００ｍ）を準備する。このかせをガーゼに包み、９０±２℃で２０分間の温水処理を実施する。次いで、脱水後、２０℃×６５％ＲＨの標準状態で２４時間、水平状態で風乾する。次いで、このかせを２０℃の水中で０．１１５６ｃＮ／ｄｔｅｘの荷重を掛けて１２０秒後に、かせ長Ｌ３を測定する。このかせに、荷重を０．１１５６ｃＮ／ｄｔｅｘから０．００２２７ｃＮ／ｄｔｅｘに変更し、同様に荷重を掛けて１２０秒後に、かせ長Ｌ４を測定する。次いで、下記式（４）によって伸縮復元率（ＣＲ）を評価する。測定を１０回繰り返し、１０回の平均値を測定値とする。
伸縮復元率（ＣＲ）＝（（Ｌ３−Ｌ４）／Ｌ３）×１００（％）
【００４７】
（厚みの測定方法）
ＪＩＳ−Ｌ−１０１８  １９９８に準じて編地の厚みを測定した。
【００４８】
（編地密度の測定方法）
ＪＩＳ−Ｌ−１０１８  １９９８に準じて編地のコース密度（個／インチ）、ウェール密度(個／インチ)を測定した。
【００４９】
（編地目付の測定方法）
ＪＩＳ−Ｌ１０９６に準じて測定した。
【００５０】
（ストレッチ性の測定方法）
ＪＩＳ−Ｌ−１０９６ ８．１４．１（Ｂ法：定荷重法）に記載の方法に準拠し、測定試料の巾は５ｃｍとして、９８．１ｃＮ荷重時の伸長率を評価した。
【００５１】
（通気性の測定方法）
ＪＩＳ−Ｌ−１０９６  ８．２７．１に規定されている通気性（フラジール形法  Ａ法）を採用し、測定した。
【００５２】
（破裂強さの測定方法）
ＪＩＳ−Ｌ−１０９６ Ａ法（ミューレン形法）にて測定した。
【００５３】
（コーティング膜厚の測定方法）
コーティングした編地のヨコ断面を走査型電子顕微鏡（ＳＥＭ）を用いて写真撮影をした。断面を鮮明に撮影するために、液体窒素で冷凍処理をしてからヨコ断面（編地の厚さ方向の断面）をカットした。カットの方法として鋭利な安全カミソリを用いて、編地のウエール編目に沿って刃を入れ、コーティング編地のヨコ方向の断面を切出した。その後、ＳＥＭを用いて倍率１００倍で断面写真を撮影した。写真は異なる場所から３枚任意に撮影した。各写真のコーティング膜の厚みをモノサシで測定して、写真に付記した単位スケールから厚みを算出した。写真毎に最大値および最小値を測定して、その中央値（ｎ＝３）の平均値を求めて厚みとした。なお、コーティング膜厚をモノサシで測る場所は、編地のマルチフィラメントの間でありコーティング膜がフィラメントから浮いたところの最も薄い部分の膜厚を測定した。
【００５４】
（風合いの評価方法）
当該生地により、外形が１５ｃｍ×１５ｃｍ角の袋を縫製し、ダウン９０重量％とフェザー１０重量％とからなるホワイトグースダウン５ｇを吹き入れ、評価サンプルとしてのダウンプルーフ構造体を得た。袋の端はロックミシンで縫製した。このダウンプルーフ構造体の両手で挟み、揉むようにして触感としての風合いをモニター５人の平均値として以下の様に評価した。
非常にソフト       ５点
ソフト             ４点
普通               ３点
少し硬い           ２点
硬い               １点
【００５５】
（毛羽吹き出しの評価方法）
上記風合い評価に用いたダウンプルーフ構造体１点をＪＩＳ Ｌ １０７６ Ａ法（ＩＣＩ形ピリング試験機）に準拠して特殊ゴム管４本と共に１時間操作し、ダウンプルーフ構造体の生地表面からのダウンおよびフェザーの吹出し性を評価した。ｎ数は２とした。
全く認められない          ○
認められる（目立たない）  △
著しく認められる          ×
２つのサンプルを評価し、２つのうち、△が一つ以上あることが必要である。×が一つでもあればダウンプルーフとしては不適格である。
【００５６】
（実施例１）
相対粘度ηｒ＝３．５１のナイロン６ポリマーを紡糸温度２８０℃で丸孔を２０個有する口金から溶融紡糸して紡糸速度２４００ｍ／ｍｉｎ、延伸温度１６０℃にて延伸し、１０％伸長時の強度が２．１０ｃＮ／ｄｔｅｘ、伸度が５０％の２２デシテックス２０フィラメントのマルチフィラメントを得た。該糸条を村田機械製仮撚機ＡＴＦ−Ｖ型のウレタンディスクタイプのフリクション仮撚を行なった。糸速度６００ｍ／ｍｉｎ，ヒーター温度１８０℃で仮撚した。
【００５７】
出来上がったナイロン仮撚加工糸は破断強さ１２１ｇ、タフネス３２．２、伸縮復元率２５％であった。このナイロン仮撚加工糸を福原精機製丸編機Ｖ−８ＭＥでインターロック組織で編成し、生機を作成した。出来上がった生機を以下（１）、（２）の条件で染色を行い、脱水、乾燥後に撥水加工を行い、テンターで乾燥、セットを行った。
（１）精練 ：液流染色機
ノイゲンＨＣ（第一工業製薬）１ｇ／リットル  ７０℃×２０分
（２）染色 液流染色機 ９５℃×９０分 イルガランブラックＢＧＬ（２００％）７％ ｏｗｆ付着 （カラーインデックスナンバー１０７ バイエル社製）
ＣＨ3 ＣＯＯＨ ０．５ｇ／リットル
ビスノールＡ−３０   １ｇ／リットル （ナイロン用均染剤−方社製）
水洗：液流染色機 ２０℃×１５分
ソーピング：液流 染色機  ニューソーパーＲＡ−２００ １ｇ／リットル （東海製
油製、ソーピング剤）７０℃×２０分
脱水： ５分
（３）撥水加工： アサヒガードＡＧ−７１０ １％ ｏｗｆ付着 （フッ素系撥水剤、明成化学製）
乾燥  １７０℃×８０秒
次に、該編物の片面に下記組成の樹脂液をナイフコーターで目標塗布量２５ｇ／ｍ２となるように塗布し、続いて１２０℃×１分間の予備乾燥後、１５０℃×２分間のキュアリングを行ってコーティング加工布とした。キュアリング後の樹脂付着量は１４ｇであった。
この時、粘度２５，０００ｃｐｓ（ＢＨ型回転粘度計）になるようにトルエンを適量加えた。
樹脂液組成
アクリル樹脂（大日本インキ株式会社製  クリスコートＡＣ８０）    ９０部
シリコーン樹脂（信越化学株式会社製  ボロンコートＥ）            １０部
触媒（信越化学株式会社製  スズ系触媒）                        ０．１部
トルエン                                                          適量
出来上がったコート編地は目付け６８ｇ／ｍ２と軽く、厚みは０．３ｍｍと薄く、ミューレン破裂強さが５６０ｋｐａであった。タテ方向のストレッチ性が７．１％、ヨコ方向のストレッチ性が４５．５％とよく伸び、通気性は０．２ｃｃ／ｃｍ２・ｓｅｃであり、非常にソフト風合いであり、毛羽の吹出しもほとんど無く、優れた編地を得ることが出来た。コート編地の厚さ方向の断面について、走査型電子顕微鏡で１００倍での写真を撮影した。このものを図１に示す。また、得られたコート編地の評価結果を表１に示す。
【００５８】
【表１】
0005599661.tif 000002
【００５９】
（実施例２）
実施例１に準じて相対粘度ηｒ＝３．５１のナイロン６ポリマーを紡糸温度２８０℃で丸孔を２4個有する口金から溶融紡糸して紡糸速度２４００ｍ／ｍｉｎ、延伸温度１６０℃にて延伸し、１０％伸長時の強度が２．１０ｃＮ／ｄｔｅｘ、伸度が５０％の３３デシテックス２４フィラメントのマルチフィラメントを得た。該糸条を実施例に準じて仮撚を行なった。出来上がったナイロン仮撚加工糸は破断強さ１７５ｇ、タフネス３１．３、伸縮復元率１８％であった。このナイロン仮撚加工糸を同様に福原精機製丸編機Ｖ−８ＭＥでインターロック組織で編成し、生機を作成した。出来上がった生機を実施例１に準じて染色、撥水処理を行い、この編地を実施例１同様の片面コーティング加工した。出来上がったコート編地は目付け８８ｇ／ｍ２と軽く、厚みは０．３３ｍｍと薄く、ミューレン破裂強さは７８５ｋｐａであった。タテ方向のストレッチ性が３．４％、ヨコ方向のストレッチ性が１４．９％、通気性は０．３ｃｃ／ｃｍ２・ｓｅｃであり、ソフト風合いであり、毛羽の吹出しもほとんど無く、優れた編地を得ることが出来た。評価結果を表１に示す。
【００６０】
（実施例３）
酸化チタンを０．０３ｗｔ％含有したポリエチレンテレフタレートを公知の方法で溶融紡糸し、紡糸速度２６００ｍ／ｍｉｎ、延伸倍率１．８５で、２２デシテックス４８フィラメント（強度４．０ｃＮ／ｄｔｅｘ、伸度３６％、沸水収縮率７％）のポリエステルマルチフィラメントを作成した。該糸条をＴＭＣウレタンディスクタイプのフリクション仮撚を行なった。糸速度５００ｍ／ｍｉｎ、ヒーター温度２００℃で仮撚した。
【００６１】
出来上がったポリエステル仮撚加工糸は破断強さ９６．２ｇ、タフネス２２．８、伸縮復元率％であった。このポリエステル仮撚加工糸を福原精機製丸編機Ｖ−８ＭＥでインターロック組織で編成し、生機を作成した。出来上がった生機を以下の条件で精錬、染色を行い、脱水、乾燥後に撥水加工を行い、テンターで乾燥、セットを行った。
精練処方：日阪製作所製液流染色機ＮＳタイプを用いて里田加工 ノニゾールＮ １ｇ／リットル、日華化学 ネオクリスタルＧＣ１０００  ０．５ｇ／リットル、ソーダ灰 ０．５ｇ／リットル、浴比 １：１５、９５℃×３０分。
染色処方：日阪製作所製液流染色機 ＮＳタイプ、 浴比 １：１５ １３０℃×４５分で酢酸 ０．２ｇ／リットル ｐＨ＝４、 明成化学 ディスパーＮ ７００  ０．５ｇ／リットル、 日華化学 ネオクリスタル ＧＣ１０００  ０．５ｇ／リットル、 蛍光染料 ０．２５％  ｏｗｆ  染色後、遠心脱水を行ない、以下の条件で撥水剤を付与した。
撥水加工 アサヒガードＡＧ−７１０ １％ ｏｗｆ付着 （フッ素系撥水剤、明成化学製）乾燥  １７０℃×８０秒次に該編地の片面に実施例１と同様のコーティングを行い、最終編地を得た。出来上がったコート編地は目付け７１ｇ／ｍ２と軽く、厚みは０．２７ｍｍと薄く、ミューレン破裂強さは４３７ｋｐａであった。タテ方向のストレッチ性が６．５％、ヨコ方向のストレッチ性が２３．８％、通気性は０．７ｃｃ／ｃｍ２・ｓｅｃであり、ソフト風合いであり、毛羽の吹出しもほとんど無く、優れた編地を得ることが出来た。評価結果を表１に示す。
【００６２】
（実施例４）
実施例１と同じナイロン６仮撚加工糸を編み機上で引き揃えて４４Ｔとして使用し、福原精機製丸編機ＶＸＣ−３Ｓでハーフ天竺組織で編成し、生機を作成した。出来上がった生機を実施例１に準じて染色、撥水処理を行い、この編地を実施例１同様の片面コーティング加工した。
【００６３】
出来上がったコート編地は目付け８５ｇ／ｍ２と軽く、厚みは０．２８ｍｍと薄く、ミューレン破裂強さは９６０ｋｐａであった。タテ方向のストレッチ性が２．７％、ヨコ方向のストレッチ性が１３．６％、通気性は０．７ｃｃ／ｃｍ２・ｓｅｃであり、ソフト風合いであり、毛羽の吹出しもほとんど無く、優れた編地を得ることが出来た。評価結果を表１に示す。
【００６４】
（実施例５）
実施例１と同じナイロン６仮撚加工糸を使用し、カールマイヤー製トリコット機ＫＥ３でハーフ組織で編成し、生機を作成した。出来上がった生機を実施例１に準じて染色、撥水処理を行い、この編地を実施例１同様の片面コーティング加工した。
【００６５】
出来上がったコート編地は目付け６５ｇ／ｍ２と軽く、厚みは０．４ｍｍと薄く、ミューレン破裂強さは５３０ｋｐａであった。タテ方向のストレッチ性が２．２％、ヨコ方向のストレッチ性が１２．４％、通気性は０．９ｃｃ／ｃｍ２・ｓｅｃであり、ソフト風合いであり、毛羽の吹出しもほとんど無く、優れた編地を得ることが出来た。評価結果を表１に示す。
【００６６】
（実施例６）
実施例１に準じて相対粘度ηｒ＝３．０のナイロン６６ポリマーを紡糸温度２９０℃で丸孔を２０個有する口金から溶融紡糸して紡糸速度３６００ｍ／ｍｉｎで半延伸糸を得て、該糸条を仮撚糸した。出来上がったナイロン６６仮撚加工糸は破断強さ９１．６ｇ、タフネス３２０．７、伸縮復元率２３．１％であった。このナイロン仮撚加工糸を同様に福原精機製丸編機Ｖ−８ＭＥでインターロック組織で編成し、生機を作成した。出来上がった生機を実施例１に準じて染色、撥水処理を行い、この編地を実施例１同様の片面コーティング加工した。出来上がったコート編地は目付け６７ｇ／ｍ２と軽く、厚みは０．３２ｍｍと薄く、ミューレン破裂強さは４８９ｋｐａであった。タテ方向のストレッチ性が６．５％、ヨコ方向のストレッチ性が４４．５％、通気性は０．９ｃｃ／ｃｍ２・ｓｅｃであり、ソフト風合いであり、毛羽の吹出しもほとんど無く、優れた編地を得ることが出来た。評価結果を表１に示す。
【００６７】
（比較例１）
酸化チタンを０．０３ｗｔ％含有したポリエチレンテレフタレートの半延伸糸を仮撚加工したポリエステル仮撚加工糸８４デシテックス／７２フィラメントを用いて福原精機製丸編機４ＡＬ−２８ゲージにてインターロック組織で編地を得た。得られた編地を実施例３に準じて染色加工を行い、同様に実施例３と同様のコーティングを行い、最終編地を得た。
【００６８】
出来上がったコート編地は目付け２００ｇ／ｍ２と重く、厚みは０．６９ｍｍと厚く、ミューレン破裂強さは８８０ｋｐａであった。タテ方向のストレッチ性が５．８％、ヨコ方向のストレッチ性が５６％、通気性は０．２ｃｃ／ｃｍ２・ｓｅｃであった。毛羽の吹出しはほとんど無いが、風合いが硬い編地であった。評価結果を表１に示す。
【００６９】
（比較例２）
酸化チタンを０．０３ｗｔ％含有したポリエチレンテレフタレートの半延伸糸を仮撚加工したポリエステル仮撚加工糸５６デシテックス／２４フィラメントを用いて福原精機製丸編機４ＡＬ−２８ゲージにてインターロック組織で編地を得た。得られた編地を実施例３に準じて染色加工を行い、同様に実施例３と同様のコーティングを行い、最終編地を得た。出来上がったコート編地は目付け１２０ｇ／ｍ２、厚みは０．４５ｍｍ、ミューレン破裂強さは７２０ｋｐａであった。タテ方向のストレッチ性が３．３％、ヨコ方向のストレッチ性が１２．５％、通気性は１ｃｃ／ｃｍ２・ｓｅｃであった。毛羽の吹出しはほとんど無いが、風合いが硬い編地であった。評価結果を表１に示す。
【００７０】
（比較例３）
実施例１に準じて編地を得た後、生地裏の樹脂コーティング無しで評価した。
出来上がった編地は目付け６５ｇ／ｍ２と軽く、厚みは０．２９ｍｍと薄く、ミューレン破裂強さは６１０ｋｐａであった。タテ方向のストレッチ性が９．６％、ヨコ方向のストレッチ性が５６．５％で風合いは非常にソフトで良好であったが、通気性は１３５ｃｃ／ｃｍ２・ｓｅｃであり、毛羽の吹出しがひどく、羽毛入り衣類には不適切な編地であった。評価結果を表１に示す。
【００７１】
（比較例４）
実施例１に準じて編地を得た後、生地裏に無孔質ウレタン樹脂フィルムをラミネート加工した。出来上がったラミネート編地は目付け８１ｇ／ｍ２と、厚みは０．２７ｍｍと薄く、ミューレン破裂強さは５６０ｋｐａであった。タテ方向のストレッチ性が２．６％、ヨコ方向のストレッチ性が１６．２％で通気性は０ｃｃ／ｃｍ２・ｓｅｃであり、毛羽の吹出しはまったく無かったが、風合いがよくなく、羽毛入り衣類には不適切な編地であった。評価結果を表１に示す。
【００７２】
（比較例５）
相対粘度ηｒ＝３．５１のナイロン６ポリマーを紡糸温度２８０℃で丸孔を１２個有する口金から溶融紡糸して紡糸速度２４００ｍ／ｍｉｎ、延伸温度１６０℃にて延伸し、１０％伸長時の強度が２．１０ｃＮ／ｄｔｅｘ、伸度が５０％の１７デシテックス１２フィラメントのマルチフィラメントを得た。実施例５に準じてトリコット編み機でハーフ組織で編地を得た後、実施例５に準じて生地裏に樹脂コーティング加工した。出来上がったコート編地は目付け５８ｇ／ｍ２、厚みは０．２ｍｍと薄く、ミューレン破裂強さは４４５ｋｐａであった。タテ方向のストレッチ性が２．６％、ヨコ方向のストレッチ性が１０．８％で通気性は２．２ｃｃ／ｃｍ２・ｓｅｃであった。毛羽の吹出しがあり、風合いはよくなく、羽毛入り衣類には不適切な編地であった。評価結果を表１に示す。
【００７３】
（比較例６）
相対粘度ηｒ＝２．７０のナイロン６ポリマーを紡糸温度２８０℃で丸孔を３４個有する口金から溶融紡糸して紡糸速度２４００ｍ／ｍｉｎ、延伸温度１６０℃にて延伸し、４４デシテックス３４フィラメントのマルチフィラメントを得た。該糸条を村田機械製仮撚機ＡＴＦ−Ｖ型のウレタンディスクタイプのフリクション仮撚を行なった。糸速度６００ｍ／ｍｉｎ，ヒーター温度１８０℃で仮撚した。出来上がったナイロン仮撚加工糸４４Ｔ／３４ｆは破断強さ１９２ｇ、タフネス２４．８、伸縮復元率１８％であった。このナイロン仮撚加工糸を福原精機製丸編機ＶＸＣ−３Ｓで天竺で編成し、生機を作成した。出来上がった生機を実施例１と同様の条件で染色を行い、脱水、乾燥後に撥水加工を行い、テンターで乾燥、セットを行った。次に、ポリエステル・タフタにカレンダー平滑処理と撥水処理をあらかじめ施した離型布を作成し、その離型布上にポリウレタン溶液を１５０ｇ／ｍ２の塗布量となるようナイフコーターでコーティングした。ついでジメチルホルムアミド１０重量％含有した水溶液を凝固層とする浴槽中に３０℃にて３分間浸漬してポリウレタン塗布液を湿式凝固させ、その後、８０℃湯洗いを１０分行い、熱風乾燥して、離型布上にポリウレタン微多孔被膜を得た。このポリウレタン微多孔被膜上にポリエステル系ウレタン樹脂（有効成分７０重量％）１００重量部、トリメチロールプロパン−トルイレンジイソシアネート（モル比１：３）付加物を１５重量部及び架橋促進剤５重量部をキシロール６０重量部に溶解した接着剤液を３０メッシュの格子状に彫刻したグラビアロールを用いて３５ｇ／ｍ２塗布し、１００℃にて熱風乾燥した。この接着剤塗布面に上述の天竺を無張力の状態にて貼り合せ、マングルにて軽くニップ後、１００℃の熱風で１０分間処理し、４０℃で２４時間熟成した後、離型布を離型して上述の天竺に微多孔膜を積層したラミネート布帛を得た。出来上がったラミネート編地は目付け１１７ｇ／ｍ２と重く、厚みは０．３３ｍｍと厚くなり、ミューレン破裂強さが４４０ｋｐａであった。タテ方向のストレッチ性が１．８％、ヨコ方向のストレッチ性が１５％とよく伸び、通気性は０．０ｃｃ／ｃｍ２・ｓｅｃであり、毛羽の吹出しはほとんど無いが、風合が硬い編地となった。評価結果を表１に示す。
【産業上の利用可能性】
【００７４】
本発明のコーティング編地は薄くて軽くてストレッチ性を持ちながら、防風性も兼ね備えるため、スポーツ衣料用のウインドブレーカー、中綿入ジャケット、スキーウエア等に好適に用いることができる。更に前記特性に加えてダウンの吹き出しを抑えることができるため、ダウンジャケットや寝袋、羽毛布団等にも好適に用いられる。また、今までに無い防水性と薄さ、軽さに優れるために、衣料・生活資材だけでなく、手術用や産業資材用の防水シートとしても幅広く使える可能性がある。
【図１】
0005599661.tif 000003